(57)【要約】      （修正有）【課題】清涼感に富み、ソフトで適度な吸湿性が有り、爽やかな着用感と高級感に優れた、より薄く軽い繊細な清涼薄地織物を提供する。【解決手段】下記式で求めるＲ率が８％以下のセルロース系フィラメント糸と繊度が３５ｄｔｅｘ以下のポリエステルフィラメント糸とを少なくとも経糸に配列してなる、染色後の仕上げ目付４５〜９０ｇ／ｍ２、引き裂き強度タテ、ヨコ共４．９Ｎ以上、ポリエステルフィラメント糸混率５０重量％以下に織物を構成する。Ｒ（％）＝［（ｍ−ｍ’）／ｍ’］×１００（ｍ：試料の標準状態の質量（ｇ）、ｍ’：試料の絶乾質量（ｇ））【選択図】なし【特許請求の範囲】
【請求項１】
下記式で求めるＲ率が８％以下のセルロース系フィラメント糸と糸繊度が３５ｄｔｅｘ以下のポリエステルフィラメント糸とを少なくとも経糸に配列してなる下記条件（１）〜（３）を満足する清涼薄地織物。
Ｒ（％）＝［（ｍ−ｍ’）／ｍ’］×１００
ｍ  ：試料の標準状態の質量（ｇ）
ｍ’：試料の絶乾質量（ｇ）
（なお、標準状態の質量は、予備乾燥（試料を相対湿度１０〜２５％、温度５０℃を超えない環境で恒量にする）した後、標準状態（温度２０±２℃、相対湿度６５±４％）の環境下に放置し、恒量になった状態の質量であり、絶乾質量は、試料を温度１０５±２℃の熱風乾燥機中に放置して恒量になった状態の質量である。）
（１） 染色後の仕上げ目付が４５〜９０ｇ／ｍ２
（２） 引き裂き強度がタテ、ヨコ共４．９Ｎ以上
（３） ポリエステルフィラメント糸の混率が５０質量％以下
【請求項２】
Ｒ率が８％以下のセルロース系フィラメント糸が、セルロースアセテートフィラメント糸である請求項１に記載の清涼薄地織物。
【発明の詳細な説明】
【技術分野】
【０００１】
本発明は、清涼薄地織物に関し、更に詳しくは、清涼感に富み、ソフトで適度な吸湿性が有り、爽やかな着用感と高級感に優れた、より薄く軽い繊細な清涼薄地織物に関する。
【背景技術】
【０００２】
従来より、夏用のブラウスやスカート等の薄地素材として、市場ではより薄く軽い、爽やかな着用感と高級感を演出する繊細な外観を有する清涼薄地織物が求められていた。しかしながら、ポリエステルフィラメント糸では、細繊度糸を用いることにより、繊細な外観とより薄く軽い生地は容易に作れるものの、高ヤング率からくる硬い風合いや、石油由来のワキシイな風合い、低吸湿性からくるムレ感や静電気発生等の問題があり、爽やかな着用感と高級感に優れた清涼薄地織物を得るには至っていない。
【０００３】
また、前記の問題を解決するため、セルロース系フィラメント糸とポリエステルフィラメント糸を複合糸にして用いることも提案されている（特許文献１）が、複合糸にすることにより繊度が太くなるため、より薄く軽い繊細な織物を得ることが困難である。
【先行技術文献】
【特許文献】
【０００４】
【特許文献１】特開２０００−３４６３５号公報
【発明の概要】
【発明が解決しようとする課題】
【０００５】
本発明の目的は、清涼感に富み、ソフトで適度な吸湿性が有り、爽やかな着用感と高級感に優れた、より薄く軽い繊細な清涼薄地織物を提供することにある。
【課題を解決するための手段】
【０００６】
本発明の要旨は、下記式で求めるＲ率が８％以下のセルロース系フィラメント糸と糸繊度が３５ｄｔｅｘ以下のポリエステルフィラメント糸とを少なくとも経糸に配列してなる下記条件（１）〜（３）を満足する清涼薄地織物、にある。
Ｒ（％）＝［（ｍ−ｍ’）／ｍ’］×１００
ｍ  ：試料の標準状態の質量（ｇ）
ｍ’：試料の絶乾質量（ｇ）
（なお、標準状態の質量は、予備乾燥（試料を相対湿度１０〜２５％、温度５０℃を超えない環境で恒量にする）した後、標準状態（温度２０±２℃、相対湿度６５±４％）の環境下に放置し、恒量になった状態の質量であり、絶乾質量は、試料を温度１０５±２℃の熱風乾燥機中に放置して恒量になった状態の質量である。）
（１） 染色後の仕上げ目付が４５〜９０ｇ／ｍ２
（２） 引き裂き強度がタテ、ヨコ共４．９Ｎ以上
（３） ポリエステルフィラメント糸の混率が５０質量％以下
【発明の効果】
【０００７】
本発明によれば、清涼感に富み、ソフトで適度な吸湿性が有り、蒸れ感がなく、爽やかな着用感と高級感に優れた、より薄く軽い繊細な清涼薄地織物が得られる。
【図面の簡単な説明】
【０００８】
【図１】本発明で用いるストライプの経糸配列の一例である。
【図２】本発明で用いるストライプの組織図の一例である。
【図３】本発明で用いるストライプの経糸配列の他の例である。
【図４】本発明で用いるストライプの組織図の他の例である。
【図５】本発明で用いる平二重織の組織図の一例である。
【発明を実施するための形態】
【０００９】
以下、本発明の実施の形態について、詳細に説明する。
本発明における下記式で求めるＲ率が８％以下のセルロース系フィラメント糸とは、
Ｒ（％）＝［（ｍ−ｍ’）／ｍ’］×１００
ｍ  ：試料の標準状態の質量（ｇ）
ｍ’：試料の絶乾質量（ｇ）
セルロースを原料として半合成された繊維のフィラメント糸であり、例えばセルロースジアセテート繊維、セルローストリアセテート繊維等が挙げられるが、それらの製法や種類を特に限定するものではない。なお、セルロースを原料とした再生繊維であるビスコースレーヨン、リヨセルは、Ｒ率が１１％である。
【００１０】
本発明においては、特にＲ率が８％以下のセルロース系フィラメント糸として、セルロースジアセテートフィラメント糸やセルローストリアセテートフィラメント糸が好ましく用いられる。これ等のアセテートフィラメント糸は、低屈折率による優れた発色性、高級感のある光沢、セルロース由来のソフトで清涼感に優れた風合い、さらには分散染料可染性等を有していることから好ましく用いられる。ちなみにセルロースジアセテートフィラメント糸のＲ率は６．５%、セルローストリアセテートフィラメント糸のＲ率は３．５%であり、これらは適度な吸湿性と速乾性を有している。また風合いや光沢の高級感の点から、さらにセルローストリアセテートフィラメント糸がより好ましく用いられる。
【００１１】
本発明においてセルロース系フィラメント糸のＲ率が８％を超えると、水膨潤性による収縮が問題となり、洗濯収縮、形態安定性、湿潤堅牢度の問題や、保水性が高く速乾性に劣る等の問題が生じる。このため、ポリエステルフィラメント糸を混用し、その混率を高める必要があるが、混率が高まると、ポリエステルフィラメント糸の欠点である金属光沢、発色性、ワキシィな硬い風合いが強調される等の問題が生じる。
【００１２】
本発明におけるポリエステルフィラメント糸は、糸繊度が３５ｄｔｅｘ以下であることが必要であるが、その製法や種類を特に限定するものではなく、また単糸の断面形状、表面形状、艶、染料染着特性等も特に限定するものではない。また、２種類以上のポリエステルフィラメント糸を複合してもよく、仮撚加工やエアー交絡加工等の加工を施したものでもよく、得ようとする薄地織物表現を考慮して任意に選定することができる。
【００１３】
本発明の織物においては、少なくとも経糸に、Ｒ率が８％以下のセルロース系フィラメント糸と繊度が３５ｄｔｅｘ以下のポリエステルフィラメント糸とを配列する必要がある。Ｒ率が８％以下のセルロース系フィラメント糸と共に、繊度が３５ｄｔｅｘ以下のポリエステルフィラメント糸を配列することにより、織物の強度が補強されるので、より細繊度のセルロース系フィラメント糸の使用が可能となり、より薄く軽い薄地織物を得ることが可能となる。また、繊度が３５ｄｔｅｘ以下のポリエステルフィラメント糸を使用することで外観が繊細になり高級感ある織物が得られる。
【００１４】
なお、少なくとも経糸の繊度３５ｄｔｅｘ以下のポリエステルフィラメント糸の本数は、総経糸本数の２０〜５０％の範囲であることが好ましい。繊度３５ｄｔｅｘ以下のポリエステルフィラメント糸の本数が２０％未満になると、織物の強度が低下すると共に、外観に繊細さがなくなり高級感が得られ難くなり、また本数が５０％を超えると、ポリエステルフィラメント糸の欠点であるワキシィーな硬い風合い、発色性、金属光沢等が強調される傾向がある。Ｒ率が８％以下のセルロース系フィラメント糸と繊度が３５ｄｔｅｘ以下のポリエステルフィラメント糸とは配列して使用する必要があり、両者を配列せずに混繊して複合糸の状態で使用すると、糸の繊度が太くなり、本発明のより薄く軽い繊細な織物表現ができなくなる。
【００１５】
本発明の織物の組織は、特に限定されるものではなく、平織、綾織、朱子織及びこれらの変化組織等による織物の製造が可能であり、目的とする織物の風合い、意匠性等を考慮して選択すればよいが、平織や梨地織等の浮きの少ない組織は、より薄く軽い清涼薄地織物の表現に適しており、好ましく用いられる。
【００１６】
本発明の織物の緯糸には、任意の繊維糸を用いることによって、織物表現の幅を広げ、風合いや機能のバリエーションを広げることができる。例えば、強度の強いセルロース系の綿糸や麻糸の細番手の糸を用いることにより、綿糸では高級感のある控えめの光沢やソフトな風合い、吸湿性の向上等の効果が得られ、麻糸では麻糸の太細効果による意匠性や清涼感のあるドライな風合いが得られる。
【００１７】
しかしながら、緯糸にポリエステル繊維糸を用いる場合は、繊度３５ｄｔｅｘ以下のポリエステルフィラメント糸と合わせ、それらの混率は、織物全体の５０重量％以下であることが好ましく、５０質量％を超えると、ポリエステル繊維糸の欠点が強調される。また、緯糸にＲ率が８％以下のセルロース系フィラメント糸を用いてもよく、高級感や速乾性の観点から、Ｒ率が８％以下のセルロース系フィラメント糸の混率は、織物全体の３０質量％以上であることが好ましい。
【００１８】
本発明の織物は、染色後の仕上げ目付が４５〜９０ｇ／ｍ２、好ましくは５５〜８０ｇ／ｍ２の範囲であることが必要である。染色後の仕上げ目付が４５ｇ／ｍ２未満では、織物生地が極めて薄くなり充分な強度が得られない。仕上げ目付が９０ｇ／ｍ２を超えると、織物生地が厚くなり本発明の目的とするより薄く軽い清涼薄地織物の表現ができなくなる。
【００１９】
本発明の織物は、引き裂き強度がタテ、ヨコ共４．９Ｎ以上であることが必要である。タテ或いはヨコの引き裂き強度が４．９Ｎ未満では、ブラウスやスカート等の用途に適さない。
【００２０】
本発明の織物において、Ｒ率が８％以下のセルロース系フィラメント糸と共に用いるポリエステルフィラメント糸の混率は５０重量％以下である必要がある。ポリエステルフィラメント糸の混率が５０重量％を超えると、緯糸にポリエステル繊維糸を含まなくとも、ポリエステルフィラメント糸の欠点である蒸れ感や、ワキシィな硬い風合い、発色性、金属光沢等が強調される問題が生じる。
【実施例】
【００２１】
以下、本発明を実施例により具体的に説明する。
なお、実施例中でのＲ率（水分率）の測定は、試料約２０ｇを採り、その標準状態の質量及び絶乾質量を量り、下記式によって算出し、２回の平均値をＪＩＳ  Ｚ８４０１によって小数点以下１桁にして得た。
Ｒ（％）＝［（ｍ−ｍ’）／ｍ’］×１００
ｍ  ：試料の標準状態の質量（ｇ）
ｍ’：試料の絶乾質量（ｇ）
【００２２】
また、引き裂き強度は、ＪＩＳ  Ｌ１０９６  Ｄ法（ペンジュラム法）に従って測定し、風合いや外観、発色性等は、ハンドリングと目視によって評価した。
【００２３】
（実施例１）
経糸として、セルローストリアセテートフィラメント糸（三菱レイヨン社製、単糸菊型断面、Ｒ率３．５％）６１ｄｔｅｘ／１５フィラメント（ｆ）に１３００Ｔ／ｍのＳ方向の撚を加えてなる撚糸と、ポリエチレンテレフタレートフィラメント糸（三菱レイヨン社製、単糸丸断面、Ｒ率０．４％）３３ｄｔｅｘ／２４ｆに１８００Ｔ／ｍのＺ方向の撚を加えてなる撚糸とを、1本交互に配列し、緯糸に経糸と同じ２つの撚糸を1本交互に打ち込み、平組織の織物を製織した。この生機を常法に従って分散染料で黒色に染色し、仕上げ加工を行い、経糸密度１２５本／吋、緯糸密度１０９本／吋に仕上げた。得られた織物は、目付が５６ｇ／ｍ２であり、ポリエチレンテレフタレートフィラメント糸の混率が３６質量％、引き裂き強度がタテ６．９Ｎ、ヨコ５．９Ｎであった。また得られた織物は、風合いがセルローストリアセテートフィラメント糸の特長が活かされた、ソフトで清涼感に富んだドライタッチであり、より軽く薄い繊細な織物であった。さらにまたこの織物は、優雅な光沢と、深みのある発色性に優れた黒色が得られ、適度な吸湿性も有り、爽やかな着用感と高級感に優れた清涼薄地織物であった。
【００２４】
（実施例２）
経糸として、セルローストリアセテートフィラメント糸（三菱レイヨン社製、単糸菊型断面、Ｒ率３．５％）５０ｄｔｅｘ／１２ｆに１３００Ｔ／ｍのＳ方向の撚を加えてなる撚糸と、ポリエチレンテレフタレートフィラメント糸（三菱レイヨン社製、単糸丸断面、Ｒ率０．４％）３３ｄｔｅｘ／２４ｆに１８００Ｔ／ｍのＺ方向の撚を加えてなる撚糸とを、１本交互に配列し、緯糸に経糸と同じ２つの撚糸を１本交互に打ち込み、梨地組織の織物を製織した。この生機を常法に従って分散染料で黒色に染色し、仕上げ加工を行い、経糸密度１７１本／吋、緯糸密度１２６本／吋に仕上げた。得られた織物は、目付が６１ｇ／ｍ２であり、ポリエチレンテレフタレートフィラメント糸の混率が４１重量％、引き裂き強度がタテ１１．８Ｎ、ヨコ９．８Ｎであった。また得られた織物は、風合いがセルローストリアセテートフィラメント糸の特長が活かされた、ソフトで清涼感に富んだドライタッチであり、より軽く薄い繊細な織物であった。さらにまたこの織物は、優雅な光沢と、深みのある発色性に優れた黒色が得られ、適度な吸湿性も有り、爽やかな着用感と高級感に優れた清涼薄地織物であった。
【００２５】
（比較例１）
実施例２において、セルローストリアセテートフィラメント糸に代えてポリエチレンテレフタレートフィラメント糸（三菱レイヨン社製、単糸丸断面、Ｒ率０．４％）５６ｄｔｅｘ／２４ｆに１３００Ｔ／ｍのＳ方向の撚を加えてなる撚糸を用いた以外は、実施例２と組織も仕上げ密度も同じにして織物を作成した。得られた織物は、軽く薄い薄地織物であったが、セルローストリアセテートフィラメント糸が含まれずポリエチレンテレフタレートフィラメント糸のみのため、実施例２で得た織物に比べ、黒の発色性に劣り、ワキシーな硬い風合いで、清涼感や高級感の劣るものであった。また、吸湿性が無いため、爽やかな着用感にも劣っており、本発明の目的とする清涼薄地織物は得られなかった。
【００２６】
（実施例３）
経糸として、セルローストリアセテートフィラメント糸（三菱レイヨン社製、単糸菊型断面、Ｒ率３．５％）６１ｄｔｅｘ／１５ｆに３５０Ｔ／ｍのＳ方向の撚を加えてなる撚糸と、ポリエチレンテレフタレートフィラメント糸（三菱レイヨン社製、単糸丸断面、Ｒ率０．４％）３３ｄｔｅｘ／２４ｆに１８００Ｔ／ｍのＺ方向の撚を加えてなる撚糸とを、１本交互に配列し、緯糸には、セルローストリアセテートフィラメント糸（三菱レイヨン社製、菊型断面糸、Ｒ率３．５％）６１ｄｔｅｘ／１５ｆに３５０Ｔ／ｍのＳ方向の撚を加えてなる撚糸と綿糸１００／１（５９ｄｔｅｘ）とを１本交互に打ち込み、平組織の織物を製織した。この生機を常法に従って分散染料と直接染料で緑色の同色に染色し、仕上げ加工を行い、経糸密度１１３本／吋、緯糸密度９２本／吋に仕上げた。得られた織物は、目付が４７ｇ／ｍ２であり、ポリエチレンテレフタレートフィラメント糸の混率が２０質量％、引き裂き強度がタテ８．８Ｎ、ヨコ９．８Ｎであった。また、得られた織物は、細番手の綿糸の特長である高級感のある光沢やソフトな風合いと、セルローストリアセテートフィラメント糸の特長である優雅な絹様光沢やソフトで清涼感に富んだドライタッチとが活かされた、より軽く薄い繊細な織物であった。さらにまたこの織物は、深みのある発色性に優れた緑色が得られ、適度な吸湿性が有り、爽やかな着用感と高級感に優れた清涼薄地織物であった。
【００２７】
（実施例４）
経糸として、セルローストリアセテートフィラメント糸（三菱レイヨン社製、単糸菊型断面、Ｒ率３．５％）６１ｄｔｅｘ／１５ｆに１３００Ｔ／ｍのＳ方向の撚を加えてなる撚糸と、ポリエチレンテレフタレートフィラメント糸（三菱レイヨン社製、単糸丸断面、Ｒ率０．４％）３３ｄｔｅｘ／２４ｆに１８００Ｔ／ｍのＺ方向の撚を加えてなる撚糸と、セルローストリアセテートフィラメント糸（三菱レイヨン社製、単糸菊型断面、Ｒ率３．５％）８４ｄｔｅｘ／２０ｆに３５０Ｔ／ｍのＳ方向の撚を加えてなる撚糸とを、図１に示すように５：５：１２に配列した。緯糸には、綿糸１００／１（５９ｄｔｅｘ）を打ち込み、図２に示すようなストライプ組織の織物を製織した。この生機を常法に従って分散染料と直接染料でベージュ色に同色に染色し、仕上げ加工を行い、経糸密度１２６本／吋、緯糸密度１０４本／吋に仕上げた。得られた織物は、目付が６４ｇ／ｍ２であり、ポリエチレンテレフタレートフィラメント糸の混率が８質量％、引き裂き強度がタテ６．９Ｎ、ヨコ７．８Ｎであった。また、得られた織物は、細番手の綿糸の特長である高級感のある光沢やソフトな風合いと、セルローストリアセテートフィラメント糸の特長である優雅な絹様光沢やソフトで清涼感に富んだドライタッチとが活かされた、より軽く薄い、絹様光沢の高級感のある繊細なストライプ織物であった。さらにまたこの織物は、深みのある発色性に優れたベージュ色が得られ、適度な吸湿性が有り、爽やかな着用感と高級感に優れた清涼薄地織物であった。
【００２８】
（実施例５）
経糸として、実施例１と同じ撚糸を、１本交互に配列して用い、緯糸には、セルローストリアセテートフィラメント糸（三菱レイヨン社製、単糸菊型断面糸、Ｒ率３．５％）６１ｄｔｅｘ／１５ｆに１３００Ｔ／ｍのＳ方向の撚を加えてなる撚糸３本と、麻糸６６／−（２５１ｄｔｅｘ）１本を、交互に打ち込み、平組織の織物を製織した。この生機を常法に従って分散染料と直接染料でベージュ色に染色し、仕上げ加工を行い、経糸密度１１１本／吋、緯糸密度８４本／吋に仕上げた。得られた織物は、目付が６２ｇ／ｍ２であり、ポリエチレンテレフタレートフィラメント糸の混率が１４質量％、引き裂き強度がタテ９．２Ｎ、ヨコ２６．３Ｎであった。また、得られた織物は、麻糸の特長である清涼感に富んだドライタッチや太細効果による意匠性に優れた清涼感のある織物表面、適度な吸湿性等が得られ、セルローストリアセテートフィラメント糸の特長である優雅な絹様光沢や、ソフトで清涼感に富んだドライタッチ、適度な吸湿性等との相乗効果もあり、爽やかな着用感と高級感に優れたより軽く薄い繊細な清涼薄地織物であった。
【００２９】
（実施例６）
経糸として、実施例３と同じ撚糸を、１本交互に配列して用い、緯糸には、セルローストリアセテートフィラメント糸（三菱レイヨン社製、単糸菊型断面、Ｒ率３．５％）８４ｄｔｅｘ／２０ｆに３５０Ｔ／ｍのＳ方向の撚を加えてなる撚糸と、麻糸６６／−（２５１ｄｔｅｘ）を、１本交互に打ち込み、平組織の織物を製織した。この生機を常法に従って分散染料と直接染料でピンク色の同色に染色し、仕上げ加工を行い、経糸密度１１０本／吋、緯糸密度７２本／吋に仕上げた。得られた織物は、目付が６９ｇ／ｍ２であり、ポリエチレンテレフタレートフィラメント糸の混率が１２質量％、引き裂き強度がタテ１３．７Ｎ、ヨコ３９．２Ｎであった。また得られた織物は、麻糸の混率が５１質量％と高く、麻糸の特長である清涼感に富んだドライタッチや太細効果による意匠性に優れた清涼感のある織物表面、適度な吸湿性等が活かされ、さらにこの織物は、セルローストリアセテートフィラメント糸の混率が３７質量％であり、その特長であるソフトで清涼感に富んだドライタッチや優雅な光沢、優れた発色性、適度な吸湿性等が相乗効果的に活かされており、爽やかな着用感と高級感等に優れたより軽く薄い繊細な清涼薄地織物であった。
【００３０】
（実施例７）
経糸として、実施例１と同じ二つの撚糸と、ベンベルグフィラメント糸（旭化成社製）５６ｄｔｅｘ／３０ｆに１３００Ｔ／ｍのＺ方向の撚を加えた撚糸とを、図３に示すようにセルローストリアセテートフィラメント糸とポリエステルフィラメント糸とベンベルグフィラメント糸を７６本：３６本：４０本に配列し、緯糸には、綿８０重量％、麻２０重量％の混紡糸６０／１（９９ｄｔｅｘ）を打ち込み、図４に示すようなストライプ組織の織物を製織した。この生機を常法に従って分散染料と直接染料で黒色の同色に染色し、仕上げ加工を行い、経糸密度１６１本／吋、緯糸密度８７本／吋に仕上げた。得られた織物は、目付が７５ｇ／ｍ２であり、ポリエチレンテレフタレートフィラメント糸の混率が９質量％、引き裂き強度がタテ１５．１Ｎｇ、ヨコ１６．７Ｎであった。得られた織物は、綿麻糸の混率が４４質量％と高く、綿麻糸の特長であるソフトで清涼感に富んだドライタッチや、マイルドな太細効果による清涼感のある外観、適度な吸湿性等の特長が発揮され、さらに、セルローストリアセテートフィラメント糸の混率が３２質量％であるが、セルローストリアセテートフィラメント糸の特長であるソフトで清涼感に富んだドライタッチや優雅な絹様光沢、優れた発色性、適度な吸湿性等が充分に発揮され、ベンベルグフィラメント糸の混率が９質量％であるが、ベンベルグフィラメント糸の特長である優雅な絹様光沢と、ソフトで清涼感に富んだ風合い、深みのある発色性、優れた吸湿性等が相乗効果的に発揮されており、爽やかな着用感と高級感等に優れたより軽く薄い繊細な清涼薄地織物であった。
【００３１】
（比較例２）
経糸として、セルローストリアセテートフィラメント糸（三菱レイヨン社製、単糸菊型断面、Ｒ率３．５％）４０ｄｔｅｘ／９ｆに１６００Ｔ／ｍのＳ方向の撚を加えてなる撚糸と、ポリエチレンテレフタレートフィラメント糸（三菱レイヨン社製、単糸丸断面、Ｒ率０．４％）１１ｄｔｅｘ／４ｆに２５００Ｔ／ｍのＺ方向の撚を加えてなる撚糸とを、１本交互に配列し、緯糸にも経糸と同じ二つの撚糸を１本交互に打ち込み、平組織の織物を製織した。この生機を常法に従って分散染料で黒色に染色し、仕上げ加工を行い、経糸密度１４６本／吋、緯糸密度１２８本／吋に仕上げた。得られた織物は、目付が３６ｇ／ｍ２であり、ポリエチレンテレフタレートフィラメント糸の混率が２２質量％、引き裂き強度がタテ４．０Ｎ、ヨコ３．８Ｎであった。この織物は、風合いがソフトで清涼感に富んだドライタッチであり、軽く薄い織物であったが、目付が小さく、引き裂き強度が低いため、衣料用途に適さないものであった。
【００３２】
（比較例３）
経糸として、セルローストリアセテートフィラメント糸（三菱レイヨン社製、単糸菊型断面、Ｒ率３．５％）１１０ｄｔｅｘ／２６ｆに１０００Ｔ／ｍのＳ方向の撚を加えてなる撚糸と、ポリエチレンテレフタレートフィラメント糸（三菱レイヨン社製、単糸丸断面、Ｒ率０．４％）８４ｄｔｅｘ／７２ｆに１２００Ｔ／ｍのＺ方向の撚を加えてなる撚糸とを、１本交互に配列し、緯糸にも経糸と同じ二つの撚糸を１本交互に打ち込み、梨地組織の織物を製織した。この生機を常法に従って分散染料で黒色に染色し、仕上げ加工を行い、経糸密度１１１本／吋、緯糸密度９６本／吋に仕上げた。得られた織物は、目付が１０１ｇ／ｍ２であり、ポリエチレンテレフタレートフィラメント糸の混率が４４質量％、引き裂き強度がタテ１４．５Ｎ、ヨコ１２．５Ｎであった。この織物は、風合いがソフトで清涼感に富んだドライタッチであるが、ポリエチレンテレフタレートフィラメント糸の繊度が太く、目付が大きいため、生地が厚く、重く感じられ、また糸が太いため繊細さに欠けており、目的とする清涼薄地織物とはいえないものであった。
【００３３】
（比較例４）
経糸として、セルローストリアセテートフィラメント糸（三菱レイヨン社製、単糸菊型断面、Ｒ率３．５％）４０ｄｔｅｘ／９ｆに１６００Ｔ／ｍのＳ方向の撚を加えてなる撚糸と、ポリエチレンテレフタレートフィラメント糸（三菱レイヨン社製、単糸丸断面、Ｒ率０．４％）５６ｄｔｅｘ／２４ｆに１４００Ｔ／ｍのＺ方向の撚を加えてなる撚糸とを、１本交互に配列し、緯糸にも経糸と同じ二つの撚糸を１本交互に打ち込み、平組織の織物を製織した。この生機を常法に従って分散染料で黒色に染色し、仕上げ加工を行い、経糸密度１２３本／吋、緯糸密度１０９本／吋に仕上げた。得られた織物は、目付が５５ｇ／ｍ２であり、ポリエチレンテレフタレートフィラメント糸の混率が５８質量％、引き裂き強度がタテ１０．５Ｎ、ヨコ９．７Ｎであった。この織物は、ポリエチレンテレフタレートフィラメント糸の繊度が太く、混率が高いため、ワキシィな硬い風合いであり爽やかな着用感が得られないものであった。
【００３４】
（比較例５）
経糸として、セルローストリアセテートフィラメント糸（三菱レイヨン社製、単糸菊型断面、Ｒ率３．５％）６１ｄｔｅｘ／１５ｆとポリエチレンテレフタレートフィラメント糸（三菱レイヨン社製、単糸丸断面、Ｒ率０．４％）３３ｄｔｅｘ／１２ｆを合糸した後に２０００Ｔ／ＭのＳ方向およびＺ方向の撚を加えた二つの複合糸を、２本交互に配列し、緯糸にも経糸と同じ二つの複合糸を２本交互に打ち込み、平組織の織物を製織した。この生機を常法に従って分散染料で黒色に染色し、仕上げ加工を行い、経糸密度１１１本／吋、緯糸密度９６本／吋に仕上げた。得られた織物は、目付が１００ｇ／ｍ２であり、ポリエチレンテレフタレートフィラメント糸の混率が重量３５％、引き裂き強度がタテ９．８Ｎ、ヨコ６．４Ｎであった。この織物は、糸が太く、目付が大きいため、生地が厚く、重く感じられ、また糸が太いために繊細さが欠けており、本発明で目的とする清涼薄地織物とはいえないものであった。
【００３５】
（比較例６）
経糸として、実施例１と同じ二つの撚糸を、１本交互に配列し、緯糸にはセルローストリアセテートフィラメント糸（三菱レイヨン社製、単糸菊型断面、Ｒ率３．５％）６１ｄｔｅｘ／１５ｆに１３００Ｔ／ｍのＳ方向の撚を加えてなる撚糸と、ベンベルグフィラメント糸（旭化成社製）３３ｄｔｅｘ／２４ｆに２４００Ｔ／ｍのＳ方向の撚を加えてなる撚糸を、１本交互に打ち込み、図５に示すような平二重織組織の織物を製織した。この生機を常法に従って直接染料でピンク色に染色し、仕上げ加工を行い、経糸密度２６４本／吋、緯糸密度１９７本／吋に仕上げた。得られた織物は、目付が１０８ｇ／ｍ２であり、ポリエチレンテレフタレートフィラメント糸の混率が２１質量％、引き裂き強度がタテ２１．６Ｎ、ヨコ１８．３Ｎであった。得られた織物は、目付が大きいため、生地が重く、重く感じられ、本発明で目的とする清涼薄地織物とはいえないものであった。
【産業上の利用可能性】
【００３６】
本発明の薄地織物は、薄くて軽く、爽やかな着用感と高級感を演出する繊細な外観を有するものであり、夏用のブラウスやスカート等の清涼感のある衣料用薄地素材として、有用なるものである。
【符号の説明】
【００３７】
Ａ：セルローストリアセテート糸（６１ｄｔｅｘ／１５ｆ、１３００Ｔ／ｍＳ撚糸）
Ｂ：ポリエチレンテレフタレート糸（３３ｄｔｅｘ／２４ｆ、１８００Ｔ／ｍＺ撚糸）
Ｃ：セルローストリアセテート糸（８４ｄｔｅｘ／２０ｆ、３５０Ｔ／ｍＳ撚糸）
Ｄ：ベンベルグ糸（５６ｄｔｅｘ／３０ｆ、１３００Ｔ／ｍＺ撚糸）
【図１】
2012026061.tif 000002
【図２】
2012026061.tif 000003
【図３】
2012026061.tif 000004
【図４】
2012026061.tif 000005
【図５】
2012026061.tif 000006